(57)【要約】【課題】最低共振周波数の経時変化が少ない耐久性に優れたスピーカー用ダンパーを提供する。【解決手段】繰り返し単位の９５モル％以上が、下記式（１）で示されるポリケトンで構成される繊維を含有する布帛を基体とすることを特徴とするスピーカー用ダンパー。【化１】2008124589.tif 000006【選択図】なし【特許請求の範囲】
【請求項１】
繰り返し単位の９５モル％以上が下記式（１）で示されるポリケトンで構成される繊維を含有する布帛を基体とすることを特徴とするスピーカー用ダンパー。
【化１】
2008124589.tif 000005
【発明の詳細な説明】
【技術分野】
【０００１】
本発明はスピーカー用ダンパーに関し、特に最低共振周波数の経時変化が少ない耐久性に優れたスピーカー用ダンパーに関する。
【背景技術】
【０００２】
スピーカー用ダンパーは、音響出力機器のスピーカーにおける部品であって、音を放射状に発する振動板（スピーカー・コーン）に振動を伝達するコイルボビンと、スピーカーフレームに接着され、これらを弾性的に支持する機能を有し、同心円のコルゲーションを面状に広げた形態を有している。
特許文献１には、かかるスピーカー用ダンパーの基体として、アラミド繊維を用いたものが提案されており、綿布使いものに対比して、耐久性は大きく改善されているものの、さらなる改善が要求されている。
【０００３】
【特許文献１】特開２００６−１２９０３７号公報
【発明の開示】
【発明が解決しようとする課題】
【０００４】
本発明は、かかる要求に応えたスピーカー用ダンパーを提供するものである。
【課題を解決するための手段】
【０００５】
本発明者らは、前記課題を解決するために鋭意検討した結果、本発明に到達したものである。
すなわち、本発明は下記の通りである。
（１）繰り返し単位の９５モル％以上が、下記式（１）で示されるポリケトンで構成される繊維（以下、ポリケトン繊維という）を含有する布帛を基体（ｓｕｂｓｔｒａｔｅ）とすることを特徴とするスピーカー用ダンパー。
【化１】
2008124589.tif 000002
【発明の効果】
【０００６】
本発明は、最低共振周波数の経時変化が少ない耐久性に優れたスピーカー用ダンパーを提供するものである。
【発明を実施するための最良の形態】
【０００７】
本発明について以下に具体的に説明する。
本発明のポリケトン繊維を構成するポリケトンは、繰り返し単位の９５モル％以上、好ましくは９８モル％以上、特に９９．６モル％以上が、上記式（１）で示される繰り返し単位であり、５モル％未満の範囲で、上記式（１）以外の繰り返し単位、例えば、下記式（２）に示すもの等を含有していても良い。
【化２】
2008124589.tif 000003
但し式中、Ｒはエチレン以外の炭素数１〜３０の有機基であり、例えば、プロピレン、ブチレン、１−フェニルエチレン等であり、Ｒの水素原子の一部または全部が、ハロゲン基、エステル基、アミド基、水酸基、エーテル基で置換されていてもよい。もちろん、Ｒは二種以上であってもよく、例えば、プロピレンと１−フェニルエチレンが混在していてもよい。
【０００８】
ポリケトンの固有粘度［η］は、好ましくは１ｄｌ／ｇ以上、より好ましくは２ｄｌ／ｇ以上、特に好ましくは４ｄｌ／ｇ以上、２０ｄｌ／ｇ以下、１５ｄｌ／ｇ以下、１０ｄｌ／ｇ以下が好ましい。
尚、固有粘度［η］は次の定義式に基づいて求められる値である。
【数１】
2008124589.tif 000004
式中のｔ及びＴは、それぞれヘキサフルオロイソプロパノール（セントラル硝子（株）社製）及び該ヘキサフルオロイソプロパノールに溶解したポリケトンの希釈溶液の２５℃での粘度管の流過時間である。Ｃは、上記希釈溶液の濃度であり、ヘキサフルオロイソプロパノール１００ｍｌ中のポリケトンの質量（ｇ）である。
ポリケトンには、必要に応じて、酸化防止剤、ラジカル抑制剤、他のポリマー、艶消し剤、紫外線吸収剤、難燃剤、金属石鹸等の添加剤を含有していてもよい。
【０００９】
次に、ポリケトン繊維の好ましい特性としては、引張強度は５ｃＮ／ｄｔｅｘ以上、より好ましくは１０ｃＮ／ｄｔｅｘ以上、特に好ましくは１５ｃＮ／ｄｔｅｘ以上であり、３０ｃＮ／ｄｔｅｘ以下であり、引張伸度は３％以上、より好ましくは３．５％以上、特に好ましくは４％以上であり、８％以下、より好ましくは７％以下、特に好ましくは６％以下であり、引張弾性率は１００ｃＮ／ｄｔｅｘ以上、より好ましくは２００ｃＮ／ｄｔｅｘ以上、特に好ましくは３００ｃＮ／ｄｔｅｘ以上であり、１０００ｃＮ／ｄｔｅｘ以下である。
ポリケトン繊維の形態は、短繊維、長繊維のいずれでもよく、長さ方向に均一なものや太細のあるものでもよく、繊維の断面形状は、丸型、三角、Ｌ型、Ｔ型、Ｙ型、Ｗ型、八葉型、偏平（扁平度１．３〜４程度のもので、Ｗ型、Ｉ型、ブーメラン型、波型、串団子型、まゆ型、直方体型等がある）、ドッグボーン型等の多角形型、多葉型、中空型や不定形なものでもよい。
【００１０】
好ましい単糸繊度は、紡績糸やマルチフィラメント糸の場合は、０．０１〜１０ｄｔｅｘ、より好ましくは０．１〜１０ｄｔｅｘ、特に好ましくは０．５〜５ｄｔｅｘであり、モノフィラメント糸の場合は、１０〜１０００００ｄｔｅｘである。又、好ましい総繊度は１０〜１０００００ｄｔｅｘ、より好ましくは３０〜５００００ｄｔｅｘである。
ポリケトン繊維の糸条形態としては、紡績糸、マルチフィラメント糸、モノフィラメント糸であり、本発明の目的達成上、紡績糸、マルチフィラメント糸、特に紡績糸が好ましい。紡績糸を構成する短繊維の繊維長は２０〜１５００ｍｍが好ましく、繊維長は、２０〜７６ｍｍ程度の定長のものでも、牽切紡績糸のように繊維長分布をもったもの、例えば、平均繊維長が７０ｍｍ以上、より好ましくは１００ｍｍ以上、特に２００ｍｍ以上、さらには２５０ｍｍ以上であり、１５００ｍｍ以下、１２００ｍｍ以下、１０００ｍｍ以下でもよい。紡績糸の種類としては、リング紡績糸やオープンエンド紡績糸、結束紡績糸等が挙げられる。
【００１１】
本発明は、かかるポリケトン繊維を含有する布帛を基体とすることに特徴がある。
ポリケトン繊維を含有する布帛は、ポリケトン繊維１００％で構成されていてもよいが、好ましくは５０質量％以下の範囲内においてポリケトン繊維以外の繊維を用いても良く、ポリエステル繊維やポリアミド繊維、アクリル繊維、全芳香族ポリエステル繊維、ポリフェニレンサルファイド繊維、ポリイミド繊維、アラミド繊維（パラ系、メタ系）、ポリビニルアルコール繊維、ポリ（ｐ−フェニレンベンゾビスオキサゾール）繊維、超高分子量ポリオレフィン繊維等公知の繊維を混用してもよい。混用の形態としては、混紡、複合紡績（サイロスパン、サイロフィル）、混繊、交撚、複合嵩高加工（仮撚、流体噴射加工等）、交編織（例えば織物では経糸及び／又は緯糸において、１〜５本交互に混用）等公知の手段を用いることができる。さらに布帛を構成する繊維同士（ポリケトン繊維同士や混用した繊維同士）は、希望に応じて、加圧及び／又は加熱手段により軟化や溶融させて、接着や融着させてもよい。
【００１２】
布帛としては、平、並び平、綾、朱子、模紗、絡み等の織物や、経編、緯編（横、丸）の編物が挙げられるが、平織物が好ましい。
本発明のスピーカー用ダンパーは、かかる布帛を基体として、これに賦形剤として、フェノール樹脂、メラミン樹脂等の熱硬化性樹脂を含浸、加熱下に金型中で加圧成形することにより得られる。賦形剤としては、かかる熱硬化性樹脂が一般的であるが、所望に応じてメラミン等の架橋剤によって硬化するポリエステル樹脂を用いてもよい。賦形剤の割合は、乾燥質量で布帛に対して１５〜４０質量％程度が好ましい。
【００１３】
本発明のスピーカー用ダンパーは、布帛の厚さが０．１〜０．７ｍｍ程度が好ましく、通常円盤状であって、同心円の波形が形つけられている。又、通気度は、ＪＩＳ−Ｌ−１０９６に基づいて測定された通気度が７０〜１７０ｃｍ3 ／ｃｍ2 ・ｓｅｃの範囲が好ましい。
尚、例えば屋外で強い紫外線を受けることによってポリケトン繊維の引張強度等の低下が懸念される場合は、繊維又は布帛の形態で紫外線吸収材（例えば、ベンゾフェノン系、ベンゾトリアゾール系、ヒンダードアミン系の一種又は二種以上の組み合わせがある。）及び／又は紫外線遮蔽剤（例えば、酸化チタン、酸化鉄、酸化セリウム等の微粒子があり、平均粒径は０．０１〜０．６μｍが好ましい。）を含有させてもよい。含有させる方法としては、例えば、繊維又織物に紫外線吸収材及び／又は紫外線遮蔽剤を含有した樹脂やフィルムを付与又は被覆する方法があり、紫外線吸収材及び／又は紫外線遮蔽剤の含有量は、樹脂やフィルムの質量に対して０．００１〜１０質量％が好ましい。
【実施例】
【００１４】
本発明を実施例などに基づいて更に具体的に説明するが、本発明はこれら実施例などにより何ら限定されるものではない。
本発明における測定方法及び評価方法は以下の通りである。
（１）引張強度、引張伸度、引張弾性率
ＪＩＳ−Ｌ−１０１３に準じて測定する。
サンプル長：２０ｃｍ、引張速度：２０ｃｍ／分で測定し、２０回測定した時の平均値を求める。
（２）耐久性
作製されたダンパーを用いた１６ｃｍ口径のスピーカーの連続動作における最低共振周波数の経時変化（５００時間後）で評価した。従来の綿布使いのスピーカー用ダンパーでは、変化率は−２０％程度である。
○；変化率が−３％以下。
△；変化率が−４％〜−９％。
×；変化率が−１０％以上。
【００１５】
［実施例１］
１６７０ｄｔｅｘ／１２５０ｆのポリケトン繊維（旭化成せんい（株）社製；商標名サイバロン；引張強度１８ｃＮ／ｄｔｅｘ、引張伸度５％、引張弾性率３５０ｃＮ／ｄｔｅｘ）を合糸してトウとなし、常法のリング紡績法に従って、２７５ｄｔｅｘのリング紡績糸を得た。
得られた紡績糸を経糸及び緯糸に用いて、経糸密度、緯糸密度ともに３８本／２．５４ｃｍの平織物を得た。
次いで、得られた織物にフェノール樹脂を含浸、乾燥し、加熱プレス工程により波形形状（コルゲーション）を形成後、型抜き工程により環状形状に打ち抜きダンパーを作製した。
得られたダンパーの耐久性は○であり優れたものであった。尚、成形性、成形品の寸法精度も優れたものであった。
【００１６】
［比較例１］
実施例１において、ポリケトン繊維に代えて１６７０ｄｔｅｘ／９６４ｆのパラ系アラミド繊維マルチフィラメント糸（引張強度２０ｃＮ／ｄｔｅｘ、引張伸度４．５％、引張弾性率５００ｃＮ／ｄｔｅｘ）を用いた以外は、実施例１と同様にしてダンパーを作製した。
得られたダンパーの耐久性は△であり実施例１と対比して劣ったものであった。
［比較例２］
２０番手の綿糸を用いた以外は、実施例１と同様にしてダンパーを作製した。
得られたダンパーの耐久性は×であり実施例１と対比して大きく劣ったものであった。
【産業上の利用可能性】
【００１７】
本発明は、最低共振周波数の経時変化が少ない耐久性に優れたスピーカー用ダンパーを提供するものである。さらには、耐水性の要求される、例えば、自動車のドアに取り付けられるスピーカーの場合、ダンパーは、ウィンドーからの雨水や洗車の際の漏水により水の影響を受けやすいが、ポリケトン繊維は、吸水性が殆ど無いため極めて耐水性に優れたダンパーを提供できるものである。